(57)【特許請求の範囲】
【請求項１】
下記式（Ｉ）で表されるアダマンタン誘導体。
【化１】
0005636196.tif 000015
［式中、Ｒ１は水素原子、フッ素原子、メチル基又はトリフルオロメチル基であり、Ｒ２は、環状炭化水素基、又は環形成炭素上の水素が水酸基又はメチロール基で置換された環状炭化水素基であり、Ｘは酸素原子、又は炭素数１〜５のオキシアルキレン基である。
ｍ及びｎはそれぞれ１以上の整数であり、ｍ＋ｎは１０以下である。ｑは１である。
ｍが２以上である場合、複数あるＲ１はそれぞれ同じであっても異なっていてもよい。
ｎが２以上である場合、複数あるＲ２はそれぞれ同じであっても異なっていてもよい。
（  ）ｍ基及び（  ）ｎ基の結合位置が、アダマンタン骨格における橋頭位である。］
【請求項２】
前記Ｒ２は環形成炭素上の水素が水酸基又はメチロール基で置換され、環形成炭素数が５〜１０の環状炭化水素基である請求項１記載のアダマンタン誘導体。
【請求項３】
前記環形成炭素上の水素が水酸基又はメチロール基で置換された環状炭化水素基が、環形成炭素上の水素が水酸基又はメチロール基で置換された６員環炭化水素基、又は環形成炭素上の水素が水酸基又はメチロール基で置換されたアダマンチル基である請求項１又は２に記載のアダマンタン誘導体。
【請求項４】
前記Ｘが酸素原子、又は、炭素数１もしくは２のオキシアルキレン基である請求項１〜３のいずれかに記載のアダマンタン誘導体。
【請求項５】
前記ｍ及びｎが１であり、前記Ｘが酸素原子である請求項１〜３のいずれかに記載のアダマンタン誘導体。
【請求項６】
前記Ｒ１が水素原子又はメチル基である請求項１〜５のいずれかに記載のアダマンタン誘導体。
【請求項７】
前記環状炭化水素基の環構造が、シクロペンタン、シクロヘキサン、シクロヘプタン、シクロオクタン、シクロノナン、シクロデカン、ベンゼン、又はナフタレンである請求項１、２、４〜６のいずれかに記載のアダマンタン誘導体。
【請求項８】
アクリル系官能基及びヒドロキシル基を有するアダマンタン類をスルホニル化する工程と、
前記工程で得たスルホニル化アダマンタン類に、環形成炭素上の水素が水酸基又はメチロール基で置換された環状炭化水素を反応させる工程を有する、請求項１〜７のいずれかに記載のアダマンタン誘導体の製造方法。
【請求項９】
請求項１〜７のいずれかに記載のアダマンタン誘導体を含有する組成物。
【請求項１０】
請求項１〜７のいずれかに記載のアダマンタン誘導体を用いてなる半導体用レジスト。
【請求項１１】
請求項１〜７のいずれかに記載のアダマンタン誘導体を用いてなる半導体用下地膜。
【請求項１２】
請求項１０に記載のレジストを支持体上に塗布し、レジスト膜を形成する工程と、
前記レジスト膜を露光し、その後、アルカリ現像してレジストパターンを形成する工程を含む、レジストパターン形成方法。
【発明の詳細な説明】
【技術分野】
【０００１】
本発明は、新規なアダマンタン誘導体に関する。さらに詳しくは、高い耐熱性を有し、特に、フォトレジストリソグラフィー分野における感光性樹脂等の機能性樹脂モノマー等として有用な化合物に関する。
【背景技術】
【０００２】
ＡｒＦエキシマレーザによるフォトリソグラフィー技術を応用した半導体製造において、感光性レジストには、２−メチル−２−アダマンチルメタクリレートのような脂環式骨格を持った重合性化合物を共重合したポリマーが用いられている（例えば、特許文献１参照。）。
【０００３】
半導体製造技術の進歩に伴い、回路の微細化が著しく進んだ結果、ＬＥＲ，ＬＷＲと呼ばれるパターン表面の粗さ（ラフネス）やうねりといった平滑性の問題が顕在化してきた。また、近年の液浸露光による方法では、液浸媒体に起因するレジストパターンの欠陥等の現像不良も散見されており、これらの早期解決が望まれている。
【０００４】
これまでに機能性モノマーとして多くの基材が開発されている。例えば、アダマンチル基に水酸基含有の炭化水素基を導入した基材がある（特許文献２参照。）。しかしながら、この基材では、水酸基含有の炭化水素基の導入により耐熱性が低下するため、平滑性の低下や現像不良を生じる等の問題がある。
さらにアダマンチルメタクリレートにノルボルナンカルボラクトンが結合した化合物（特許文献３）が公開されている。しかしながら。この基材では、ドライエッジング耐性は向上するが、溶解性を向上する必要がある。
【先行技術文献】
【特許文献】
【０００５】
【特許文献１】特開平４−３９６６５号公報
【特許文献２】特開２００６−６３０６１号公報
【特許文献３】ＷＯ２００６/１２３６０５号公報
【発明の概要】
【発明が解決しようとする課題】
【０００６】
本発明は、感光性樹脂等のモノマー等として有用な化合物を提供することを目的とする。
【課題を解決するための手段】
【０００７】
本発明者らは、アダマンタン骨格に環状の炭化水素基を導入することにより、レジスト材料等に配合した場合、レジスト材料の耐熱性が向上することを見出し、本発明を完成させた。
本発明によれば、以下のアダマンタン誘導体等が提供される。
１．下記式（Ｉ）で表されるアダマンタン誘導体。
【化１】
0005636196.tif 000002
［式中、Ｒ１は水素原子、フッ素原子、メチル基又はトリフルオロメチル基であり、Ｒ２は環状炭化水素基、又はフッ素原子及び水酸基の少なくとも一方を有する環状炭化水素基であり、Ｘは酸素原子、窒素原子、エステル結合、炭素数１〜５のアルキレン基、又は炭素数１〜５のオキシアルキレン基である。
ｍ及びｎはそれぞれ１以上の整数であり、ｍ＋ｎは１０以下である。ｑは０又は１である。
ｍが２以上である場合、複数あるＲ１はそれぞれ同じであっても異なっていてもよい。ｎが２以上である場合、複数あるＲ２はそれぞれ同じであっても異なっていてもよい。］
２．前記Ｘが、酸素原子、メチレン基、エチレン基又は炭素数１〜５のオキシアルキレン基である１記載のアダマンタン誘導体。
３．前記Ｒ２がフッ素原子及び水酸基の少なくとも一方を有し、環形成炭素数が５〜１０の環状炭化水素基である１記載のアダマンタン誘導体
４．前記フッ素原子及び水酸基の少なくとも一方を有する環状炭化水素基が、水酸基を有する６員環炭化水素基、又は水酸基を有するアダマンチル基である１〜３のいずれかに記載のアダマンタン誘導体。
５．前記ｑが１であり、前記Ｘが酸素原子、又は、炭素数１もしくは２のオキシアルキレン基である１〜４のいずれかに記載のアダマンタン誘導体
６．前記ｍ、ｎ及びｑが１であり、前記Ｘが酸素原子であり、式（Ｉ）中の、（  ）ｍ基及び（  ）ｎ基の結合位置が、アダマンタン骨格における橋頭位である１〜４のいずれかに記載のアダマンタン誘導体。
７．前記Ｒ１が水素原子又はメチル基である１〜６のいずれかに記載のアダマンタン誘導体。
８．アクリル系官能基及びヒドロキシル基を有するアダマンタン類をスルホニル化する工程と、前記工程で得たスルホニル化アダマンタン類に、水酸基を有する環状炭化水素を反応させる工程を有する、１〜７のいずれかに記載のアダマンタン誘導体の製造方法。
９．上記１〜７のいずれかに記載のアダマンタン誘導体を含有する組成物。
１０．上記１〜７のいずれかに記載のアダマンタン誘導体を用いてなる半導体用レジスト。
１１．上記１〜７のいずれかに記載のアダマンタン誘導体を用いてなる半導体用下地膜。
１２．上記１０に記載のレジストを支持体上に塗布し、レジスト膜を形成する工程と、前記レジスト膜を露光し、その後、アルカリ現像してレジストパターンを形成する工程を含む、レジストパターン形成方法。
【発明の効果】
【０００８】
本発明によれば、耐熱性が高いアダマンタン誘導体を提供できる。
本発明のアダマンタン誘導体は、重合性モノマーとして好適であり、本モノマーを構成単位として有する重合体は、フォトレジストとして利用できる。
【図面の簡単な説明】
【０００９】
【図１】レジスト膜の紫外線の露光量と膜厚の関係を示す図である。
【発明を実施するための形態】
【００１０】
本発明のアダマンタン誘導体は、下記式（Ｉ）で表される。
【化２】
0005636196.tif 000003
【００１１】
式（Ｉ）において、（  ）ｍ内の基はアクリル系官能基である。Ｒ１は水素原子、フッ素原子、メチル基又はトリフルオロメチル基である。好ましくは、水素原子又はメチル基である。
ｍはアクリル系官能基の数を示し、１以上の整数である。ｍは、用途等を考慮して適宜選択すればよい。例えば、レジスト組成物で使用する場合は、架橋密度を高くするという点では、ｍは１〜４であることが好ましく、合成する容易さの観点からではさらに、ｍは１〜２であることがより好ましい。
【００１２】
式（Ｉ）において、（  ）ｎ内の基は少なくとも環状炭化水素基を有する基である。環状炭化水素基を有する基をアダマンタン骨格に有することにより、本発明の誘導体を重合して得られる重合体の耐熱性を向上できる。
Ｒ２は環状炭化水素基、又はフッ素原子及び水酸基の少なくとも一方を有する環状炭化水素基である。
環状炭化水素基としては、環形成炭素数が５〜１０の環状炭化水素基が好ましい。環構造の具体例としては、シクロペンタン、シクロヘキサン、シクロヘプタン、シクロオクタン、シクロノナン、シクロデカン、アダナンタン、ベンゼン、ナフタレン等が挙げられる。好ましくは６員環炭化水素基（シクロヘキサン又はベンゼン）、又アダマンタンである。
【００１３】
Ｒ２が示す環状炭化水素基は、フッ素原子及び水酸基の少なくとも一方を有することが好ましい。環状炭化水素基に極性基を導入することにより、アダマンタン誘導体の相溶性等を制御することができる。尚、導入するフッ素原子及び水酸基の数は特に制限されず、使用溶媒や基材等の性質合わせて決定すればよい。モノマーの屈折率を抑えるにはフッ素原子が好ましく、溶解性を調節し、レジストの矩形性を向上させるには水酸基が好ましい。
【００１４】
Ｘは酸素原子、窒素原子、エステル結合、炭素数１〜５のアルキレン基、又は炭素数１〜５のオキシアルキレン基（−ＯＲ−：Ｒは炭素数１〜５のアルキル基）である。なかでも、酸素原子、メチレン基、エチニレン基又は炭素数１〜５のオキシアルキレン基が好ましい。
【００１５】
ｎは１以上の整数である。尚、ｍ＋ｎは１０以下である。ｑは０又は１である。
ｍが２以上である場合、複数あるＲ１はそれぞれ同じであっても異なっていてもよい。ｎが２以上である場合、複数あるＲ２はそれぞれ同じであっても異なっていてもよい。
【００１６】
本発明のアダマンタン誘導体は、下記式（Ｉ）においてＲ２がフッ素原子及び水酸基の少なくとも一方を有し、環形成炭素数が５〜１０の環状炭化水素基であるものが好ましく、特に、ｑが１であり、Ｘが酸素原子、又は、炭素数１もしくは２のオキシアルキレン基であるものが好ましい。このような誘導体は、脂環骨格を導入したことによる耐熱性の向上が期待できる。
また、式（Ｉ）のｍ、ｎ及びｑが１であり、Ｘが酸素原子であり、（  ）ｍ基及び（  ）ｎ基の結合位置が、アダマンタン骨格における橋頭位である誘導体も好ましい。結合位置が、アダマンタン骨格における橋頭位であるものは、半導体ポジ型フォトレジストとして有用である。
【００１７】
本発明のアダマンタン誘導体は、例えば、アクリル系官能基を有するアダマンタン類と、環状炭化水素基を有する化合物を反応させることで合成することができる。具体例としては、アクリル系官能基及びヒドロキシル基を有するアダマンタン類をスルホニル化し、これに水酸基を有する環状炭化水素を反応させることが挙げられる。以下、合成法の一例について説明する。
アクリル系官能基及びヒドロキシル基を有するアダマンタン類としては、下記式（ＩＩ）で表される化合物が使用できる。
【化３】
0005636196.tif 000004
（式中、Ｒ１、ｍ及びｎは上記式（Ｉ）と同様である。Ａはヒドロキシル基、又はヒドロキシル基を有する基である。）
ヒドロキシル基を有する基としては、例えば、−ＣＨ２ＯＨ、−Ｃ２Ｈ４ＯＨ等のヒドロキシルアルキル基が挙げられる。Ａは好ましくは、水酸基、−ＣＨ２ＯＨ、−Ｃ２Ｈ４ＯＨである。
【００１８】
式（ＩＩ）のアダマンタン類をスルホニル化する。スルホニル化は、例えば、式（ＩＩ）の化合物にメタンスルホニル類を塩基存在下で反応させる。
反応温度は、−２００〜２００℃であり、望ましくは−５０〜５０℃である。温度が低すぎる場合、反応速度が低下し、反応時間が長くなる。一方、温度が高すぎる場合、ポリマー成分が増加し、目的物の収率が低下する。
反応時の圧力は、絶対圧力で０．０１〜１０ＭＰａであり、望ましくは常圧〜１ＭＰａである。圧力が高すぎる場合は、特別な装置が必要となり、経済的でない。
反応時間は、１分〜２４時間であり、望ましくは３０分〜６時間である。
【００１９】
塩基としては、ナトリウムアミド，トリエチルアミン，トリブチルアミン，トリオクチルアミン，ピリジン，Ｎ，Ｎ−ジメチルアニリン，１，５−ジアザビシクロ［４，３，０］ノネン−５（ＤＢＮ），１，８−ジアザビシクロ［５，４，０］ウンデセン−７（ＤＢＵ），水酸化ナトリウム，水酸化カリウム，水素化ナトリウム，炭酸カリウム，酸化銀，ナトリウムメトキシド，カリウムｔ−ブトキシド等が挙げられる。
【００２０】
反応時の溶媒としては、誘電率が８以下で、アクリル系官能基を有するヒドロキシル基含有アダマンタン類の溶解度が０．５％以上、望ましくは５％以上である溶媒を用いる。
溶媒の量は、反応混合物中のアダマンタン類の濃度が０．５％以上、望ましくは５％以上となるようにする。尚、アダマンタン類が懸濁している状態でもよいが、溶解していることが望ましい。また、使用前に溶媒中の水分を取り除く事が望ましい。
溶媒の具体例としては、ヘキサン、ヘプタン、トルエン等の炭化水素系溶媒、酢酸エチル等のエステル系溶媒，及びこれらとジエチルエーテル、テトラヒドロフラン等のエーテル系溶媒との混合溶媒等が挙げられる。
【００２１】
反応後、水洗により塩を除き、その後、必要に応じて、副生成物であるアダマンチル基含有のポリマー及びオリゴマーを除く。目的物の精製は蒸留、晶析、カラム分離等で実施できる。生成物の性状と不純物の種類により精製方法を選択できる。
【００２２】
得られたメタンスルホニルオキシ置換アダマンタン類に、水酸基を有する環状炭化水素を塩基存在下で反応させる（エーテル化）。
反応温度は−２００〜２００℃であり、望ましくは５０〜１５０℃である。温度が低すぎる場合、反応速度が低下し、反応時間が長くなる。温度が高すぎる場合、ポリマー等の副生が増加する。
圧力は、絶対圧力で０．０１〜１０ＭＰａであり、望ましくは常圧〜１０ＭＰａである。圧力が高すぎる場合は、特別な装置が必要となり、経済的でない。
反応時間は、１０分〜４８時間である。
【００２３】
水酸基を有する環状炭化水素としては、１，４−シクロヘキサンジメタノール、１，４−シクロヘキサンジオール、ヒドロキノン等を挙げることができる。尚、水酸基を２個以上有するものが好ましい。具体的な一例を下記に示す。
【００２４】
【化４】
0005636196.tif 000005
【００２５】
【化５】
0005636196.tif 000006
【００２６】
【化６】
0005636196.tif 000007
【００２７】
【化７】
0005636196.tif 000008
【００２８】
反応時に使用する塩基としては、ナトリウムアミド，トリエチルアミン，トリブチルアミン，トリオクチルアミン，ピリジン，Ｎ，Ｎ−ジメチルアニリン，１，５−ジアザビシクロ［４，３，０］ノネン−５（ＤＢＮ），１，８−ジアザビシクロ［５，４，０］ウンデセン−７（ＤＢＵ），水酸化ナトリウム，水酸化カリウム，水素化ナトリウム，炭酸カリウム，酸化銀，ナトリウムメトキシド，カリウムｔ−ブトキシド，リン酸ナトリウム，リン酸一水素ナトリウム，リン酸二水素ナトリウム，リン酸カリウム，リン酸一水素カリウム，リン酸二水素カリウム等が挙げられる。
【００２９】
溶媒は使用しなくともよいが、使用する場合はアダマンタン類の溶解度が０．５％以上、望ましくは５％以上である溶媒を用いる。溶媒量は反応混合物中のアダマンタン類の濃度が０．５％以上、望ましくは５％以上となる量である。尚、アダマンタン類は懸濁状態でもよいが、溶解していることが望ましい。また、使用前に溶媒中の水分を取り除く事が望ましい。
具体的には、ヘキサン，ヘプタン等の炭化水素系溶媒、ジエチルエーテル，１，２−ジメトキシエタン，ＴＨＦ等のエーテル系溶媒、ジクロロメタン，四塩化炭素等のハロゲン系溶媒，酢酸エチル，酢酸ブチル，γ−ブチロラクトン等のエステル系溶媒，プロピレングリコールモノメチルエーテルアセテート，ジメチルスルホキシド，Ｎ，Ｎ−ジメチルホルムアミド等が挙げられる。
目的物の精製は、蒸留、晶析、カラム分離等が適用できる。生成物の性状と不純物の種類により精製方法を選択できる。
【００３０】
本発明のアダマンタン誘導体は重合性単量体として、レジスト等の硬化性組成物原料、各種重合体の原料等に好適に使用できる。
本発明のアダマンタン誘導体を含有する組成物としては、該アダマンタン誘導体及び／又は本発明のアダマンタン誘導体に由来する繰り返し単位を含む高分子化合物の他、例えば、重合性単量体、重合開始剤、バインダーポリマー、ＰＡＧ（光酸発生剤）、有機アミン等のクエンチャー、溶媒等を添加することができる。組成物の配合は用途に合わせて調製すればよい。
【００３１】
重合性単量体としては、重合性不飽和基を有する化合物があり、例えば、メチル（メタ）アクリレート、エチル（メタ）アクリレート、プロピル（メタ）アクリレート、ブチル（メタ）アクリレート、アダマンチル（メタ）アクリレート、ベンジル（メタ）アクリレート、エチレングリコールジ（メタ）アクリレート、１，３−プロパンジオールジ（メタ）アクリレート、１，４−ブタンジオールジ（メタ）アクリレート、トリシクロデカンジメタノールジ（メタ）アクリレート、アダマンタン−１，３−ジオールジ（メタ）アクリレート、アダマンタン−１，３−ジメタノールジ（メタ）アクリレート、アダマンタン−１，３−ジエタノールジ（メタ）アクリレート、ペンタエリスリトールテトラアクリレート、ジペンタエリスリトールヘキサアクリレート等が挙げられる。
【００３２】
組成物中における重合性単量体の含有量は、組成物を硬化して得られる硬化物の耐熱性や機械物性等に悪影響を与えない限り、特に制限はない。例えば、組成物をレジスト組成物として使用する場合には、上記重合性単量体の含有量は、組成物全体に対して１〜８０重量％、好ましくは１〜５０重量％である。
【００３３】
重合開始剤としては、熱により硬化させる場合には熱重合開始剤を、光によって硬化させる場合には光重合開始剤を用いる。
熱重合開始剤として、ベンゾイルパーオキサイド、メチルエチルケトンパーオキサイト、メチルイソブチルパーオキサイド、クメンハイドロパーオキサイド、ｔ−ブチルハイドロパーオキサイド等の有機過酸化物やアゾビスイソブチロニトリル等のアゾ系開始剤が挙げられる。
光重合開始剤として、アセトフェノン類、ベンゾフェノン類、ベンジル類、ベンゾインエーテル類、ベンジルジケタール類、チオキサントン類、アシルホスフィンオキサイド類、アシルホスフィン酸エステル類、芳香族ジアゾニウム塩、芳香族スルホニウム塩、芳香族ヨードニウム塩、芳香族ヨードシル塩、芳香族スルホキソニウム塩、メタロセン化合物等が挙げられる。
【００３４】
尚、重合開始剤は単独で使用してもよく、２種以上を併用してもよい。
重合開始剤の添加量は全組成物に対して０．０１〜１０重量％、好ましくは０．０５〜５重量％である。
組成物を熱硬化するときは、硬化温度は通常３０〜２００℃、好ましくは５０〜１５０℃である。
光硬化させる場合は、例えば、組成物に紫外線を照射することで硬化物を得ることができる。照射強度はモノマーや重合開始剤の種類、硬化物の膜厚等により調整すればよいが、通常、１００〜５０００ｍＪ／ｃｍ２、より好ましくは５００〜４０００ｍＪ／ｃｍ２である。
【００３５】
バインダーポリマーとしては、例えば、アクリル系樹脂、スチレン系樹脂、エポキシ系樹脂、アミド系樹脂、アミドエポキシ系樹脂、アルキド系樹脂、フェノール系樹脂等が挙げられる。アルカリ現像性の見地からは、アクリル系樹脂が好ましい。これらは単独で又は２種以上を組み合わせて用いることができる。
【００３６】
バインダーポリマーは、例えば、重合性単量体をラジカル重合させることにより製造することができる。上記重合性単量体としては、例えば、スチレン、ビニルトルエン、α−メチルスチレン、ｐ−メチルスチレン、ｐ−エチルスチレン等の重合可能なスチレン誘導体、アクリルアミド、アクリロニトリル、ビニル−ｎ−ブチルエーテル等のビニルアルコールのエステル類、（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロル（メタ）アクリル酸、β−フリル（メタ）アクリル酸、β−スチリル（メタ）アクリル酸、マレイン酸、マレイン酸無水物、マレイン酸モノメチル、マレイン酸モノエチル、マレイン酸モノイソプロピル等のマレイン酸モノエステル、フマール酸、ケイ皮酸、α−シアノケイ皮酸、イタコン酸、クロトン酸、プロピオール酸等が挙げられる。これらは単独で又は２種類以上を組み合わせて使用される。
【００３７】
上記（メタ）アクリル酸アルキルエステルとしては、例えば、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、これらの構造異性体等が挙げられる。
これらは単独で又は２種以上を組み合わせて用いることができる。
【００３８】
バインダーポリマーの含有量は、特に制限はなく、組成物の用途に応じて適宜調製すればよい。一般的には、組成物全体に対して１〜５０重量％、好ましくは１〜２０重量％である。
【００３９】
その他、光酸発生剤、クエンチャー、溶媒等は、レジスト等の分野で使用されるものを使用できる。
【００４０】
本発明の組成物は、光酸発生剤やクエンチャー等を添加した溶液とすることでフォトレジストとして使用できる。本発明のアダマンタン誘導体及びその硬化物（高分子化合物）は耐熱性が高く、レジスト膜は欠陥の低減、ラフネスの改善等に優れる。
本発明のレジストは、公知の方法により支持体上に塗布し、レジスト膜を形成すればよい。得られたレジスト膜を露光し、その後、アルカリ現像することによりレジストパターンを形成できる。
【００４１】
本発明の組成物は、レジスト以外にも使用できる。例えば、成型する金型への注入し所望の形状にした後に、硬化させることにより各種成形品が製造できる。また、基材等にコーティングした後に硬化させることにより、各種硬化膜が形成できる。
得られる硬化物は、透明性、（長期）耐光性等の光学特性、耐熱性に優れており、良好な機械物性を与え、線膨張係数や硬化収縮率が低い。
【００４２】
本発明のアダマンタン誘導体は、単独で、又は上述した重合性単量体と重合させることにより、高分子化合物とすることができる。尚、重合は公知の方法で実施できる。
本発明のアダマンタン誘導体に由来する繰り返し単位を含む高分子化合物は、耐熱性、透明性及び密着性等に優れた特性を有する。
【００４３】
本発明のアダマンタン誘導体を含有する組成物の硬化物、又はアダマンタン誘導体に由来する繰り返し単位を含む高分子化合物は、光半導体（ＬＥＤ等）、フラットパネルディスプレイ（有機ＥＬ素子等）、電子回路及び光回路（光導波路）用等の封止剤や接着剤、光学通信用レンズ及び光学用フィルム等の光学電子部材等に好適に用いることができる。
【００４４】
また、半導体素子、集積回路（ＩＣ他）、個別半導体（ダイオード、トランジスタ、サーミスタ等）として、ＬＥＤ（ＬＥＤランプ、チップＬＥＤ、受光素子、光半導体用レンズ等）、センサー（温度センサー、光センサー、磁気センサー等）、受動部品（高周波デバイス、抵抗器、コンデンサ等）、機構部品（コネクター、スイッチ、リレー等）、自動車部品（回路系、制御系、センサー類、ランプシール等）、接着剤（光学部品、光学ディスク、ピックアップレンズ等）、表面コーティング用として光学用フィルム、レンズ、マイクロレンズ、フィルムコンデンサー、ナノインプリント法で形成されるパターン形成体等にも用いられる。
【００４５】
また、本発明のアダマンタン誘導体は、アクリロイルオキシ基、メタアクリロイルオキシ基及びトリフルオロメタクリロイルオキシ基から選ばれる１種の基を含有し、耐熱性、密着性に優れており、かつエッチング耐性も備えていることから、半導体用下地膜等の半導体形成材料としても有用である。
【００４６】
光半導体用封止剤として使用する場合は、砲弾型あるいはサーフェスマウント（ＳＭＴ）型等の素子に適用でき、金属やポリアミド上に形成されたＧａＮ等の半導体と良好に密着し、さらにＹＡＧ等の蛍光色素を分散しても使用できる。さらに、砲弾型ＬＥＤの表面コート剤、ＳＭＴ型ＬＥＤのレンズ等にも使用可能である。
【００４７】
有機ＥＬ素子に適用する場合は、一般的なガラスや透明樹脂等の透光性基板上に、陽極／正孔注入層／発光層／電子注入層／陰極が順次設けられた構成の素子に適用可能である。有機ＥＬ素子の封止材として、金属缶や金属シートあるいはＳｉＮ等のコーティングされた樹脂フィルムをＥＬ素子にカバーする際の接着剤、あるいは本発明のアダマンタン誘導体を含む硬化性組成物にガスバリアー性を付与するために無機フィラー等を分散することで、直接、ＥＬ素子を封止することも可能である。表示方式として、現在、主流のボトムエミッション型にも適用可能であるが、今後、光の取出し効率等の点で期待されるトップエミッション型に適用することで、本発明の硬化物の透明性や耐熱性の効果を活かせる。
【００４８】
光回路に使用する際は、シングルモードやマルチモード用の熱光学スイッチやアレイ導波路型格子、合分波器、波長可変フィルター、あるいは光ファイバーのコア材料やクラッド材料にも適用できる。また、導波路に光を集光するマイクロレンズアレイやＭＥＭＳ型光スイッチのミラーにも適用できる。また、光電変換素子の色素バインダー等にも適用可能である。
【００４９】
光学用フィルムとして用いる際は、液晶用のフィルム基板、有機ＥＬ用フィルム基板等のディスプレイ用として、あるいは光拡散フィルム、反射防止フィルム、蛍光色素等を分散することによる色変換フィルム等に適用可能である。
【００５０】
カラーレジスト材料としては、液晶表示向けのカラーフィルタを構成するＲＧＢ及びブラックマトリックス等のレジストの主成分もしくは添加剤として適応可能である。
【００５１】
回路形成用基板に用いる場合、該基板に対する密着性と剥離特性との双方を高水準で維持することができる。従って、配線を形成する際に、配線の断線及びショートの発生を防止することが可能である。
【００５２】
尚、半導体産業においては、より小さい形状が要求され続けており、１９３ｎｍ光リソグラフィが、最近、サブ１００ｎｍによってデバイスを製造する技術として浮上している。このような短波長の光を使用する場合、底部反射防止膜（ＢＡＲＣ）が必要となる。このＢＡＲＣは、基材上の反射を低減し、かつフォトレジストを通過した光を吸収することによってフォトレジストの振動による硬化を抑制する。市販の反射防止膜（ＡＲＣ）は、有機材料及び無機材料の両方から成る。一般的には、良好な耐エッチング性を示す無機ＡＲＣは、ＣＶＤに基づき、極端な微細構造（ｔｏｐｏｇｒａｐｈｙ：トポグラフィー）による集積の不利益を全て受けやすい。本発明の組成物は、スピンオンプロセスによって塗工でき、優れた充填特性及び平坦化特性を有し、また、アダマンタン骨格が多くはいることで、耐エッチング性が良好で、導入率でエッチング特性を変えることができる。
【００５３】
また、近年、ＬＳＩ装置の小型化が求められているため、ＣＳＰやＢＧＡ等の新しいパッケージが普及しつつある。これらリードのないチップキャリアは、一般的に、一枚のセラミックを含むパッケージからなり、そのセラミックがチップキャリア、即ち、ベースを形成し、そのベース上にチップが実装される。チップが実装されたパッケージは、さらに、より大きいプリント回路基板（ＰＣＢ）等に実装される。具体的には、パッケージのコンタクトパッドと鏡像関係にあるコンタクトパッドがＰＣＢ上に形成され、両者を符合させた後、リフロー半田付け等を行うことによって、電気的及び機械的に接続され、表面実装される。パッケージをＰＣＢに半田により接続する場合は、通常、半田ペーストを用いるか、ソルダバンプが用いられる。パッケージ基材とＰＣＢ基材との間のソルダバンプによって生じる隙間には、エポキシ系等の封止樹脂（アンダーフィル材料）が注入されるのが一般的である。
また、チップをパッケージやＰＣＢに実装する際に必要とされる面積を低減するための方法の一つとして、フリップチップ接続法がある。この場合も、チップ基材面とチップキャリア基材、あるいはチップ基材面とＰＣＢ基材との間にソルダバンプによる隙間が生じるため、同様にアンダーフィル材料が注入される。アンダーフィル材料は、接続部における隙間や空間を埋めるだけでなく、電気的接点を密封して周囲から保護するとともに、例えばパッケージ基材とＰＣＢ基材とを接着する機能を有し、小さな機械的接合点であるソルダバンプ接合部に過度の力が作用することを防ぐ目的も併せ持っている。
【００５４】
本発明の組成物は、２枚以上の基材の隙間を封止するアンダーフィル材料に用いることができる。このアンダーフィル剤は、短時間での硬化し、優れた接着性、高い耐熱性を発揮することができる。その結果、電子部品の信頼性の向上、生産性の向上等を図ることができる。
【実施例】
【００５５】
以下、本発明について実施例及び比較例を示してより具体的に説明するが、本発明はこれらに何ら制限されるものではない。
【００５６】
合成例１
・中間体である３−メタンスルホニルオキシ−１−アダマンチルメタクリレート（下記式（１））の合成
撹拌羽根、還流冷却管、温度指示計及び滴下ロートを取付けた２Ｌの４ツ口フラスコに、３−ヒドロキシ−１アダマンチル
メタクリレート［１１８ｇ，５００ｍｍｏｌ、出光興産社製］を入れ、ｐ−メトキシフェノール［０．０５ｍｍｏｌ］、及びトルエン１０００ｍＬを加えた。次いで、トリエチルアミン［１０５ｍＬ，７５０ｍｍｏｌ］を加え、フラスコを氷浴につけた。窒素気流下にし、内温が５℃以下になるまで撹拌した。滴下ロートにメタンスルホニルクロライド［４７ｍＬ，６００ｍｍｏｌ］を入れ、メタンスルホニルクロライドを滴下した。滴下終了後、５分間撹拌を継続した。その後、水１００ｍＬを加え反応を停止させた。反応液を２Ｌ分液ロートに移し、水５００ｍＬを加え、トルエン層を水洗した。トルエン層に１Ｎ塩酸５００ｍＬを加え洗浄した。次いで、水５００ｍＬで洗浄した。トルエン層に無水硫酸マグネシウムを加えて脱水し、ろ過後、トルエンを除去した［収量１４９ｇ，収率９５％］。
【００５７】
合成物の構造を核磁気共鳴装置（日本電子株式会社製ＪＮＭ−ＥＣＡ５００）にて確認した。核磁気共鳴スペクトル（溶媒：クロロホルム−ｄ）のピーク位置を以下に示す。
【化８】
0005636196.tif 000009
【００５８】
１Ｈ−ＮＭＲ（５００ＭＨｚ）δ（ｐｐｍ）：１．５９（ｂｒ−ｓ，２Ｈ，ｈｏｒｉ），１．８９（ｓ，３Ｈ，ａ），２．０９（ｄ，Ｊ＝１２．２Ｈｚ，２Ｈ，ｆｏｒｆ’ｏｒｊｏｒｊ’），２．１８（ｄ，Ｊ＝１２．２Ｈｚ，２Ｈ，ｆｏｒｆ’ｏｒｊｏｒｊ’），２．２２（ｄ，Ｊ＝３．１Ｈｚ，４Ｈ，ｆｏｒｆ’ｏｒｊｏｒｊ’），２．４２（ｂｒ−ｓ，２Ｈ，ｉｏｒｈ），２．６２（ｓ，２Ｈ，ｇ），３．０１（ｓ，３Ｈ，ｌ），５．５１（ｔ，Ｊ＝１．５Ｈｚ，１Ｈ，ｂ１），６．０２（ｓ，１Ｈ，ｂ２）
１３Ｃ−ＮＭＲ（１２５ＭＨｚ）：１８．２３（ａ），３１．４６（ｈ），３４．２６（ｇｏｒｉ），３９．４４（ｆｏｒｊ），４０．８８（ｌ），４１．７０（ｊｏｒｆ），４６．５７（ｉｏｒｇ），８０．５３（ｋ），９０．３０（ｅ），１２５．０２（ｂ），１３７．３７（ｃ），１６６．１５（ｄ）
【００５９】
・ガスクロマトグラフ−質量分析（ＧＣ−ＭＳ）：ＥＩ（株式会社島津製作所製ＧＣＭＳ−ＱＰ２０１０）
３１５（Ｍ＋＋１，２．４％），３１４（Ｍ＋，１４．４％），２２９（２９．０％），２２８（６５．０％），１４９（９６．８％），１３２（２７．４％），１３３（９５．７％），１２１（２０．６％），１０７（２３．８％），１０５（８７．４％），９３（４４．３％），９２（７１．０％），９１（５６．０％），７９（３８．７％），６９（１００％）
【００６０】
実施例１
・３−｛［４−（２−ヒドロキシエチル）シクロヘキシル］メトキシ｝−１−アダマンチルメタクリレート（下記式（２））の合成
撹拌羽根、還流冷却管、温度指示計及びＡｉｒ導入管を取付けた１００ｍＬの４ツ口フラスコに、１，４−シクロヘキサンジメタノール［４２．７ｇ］とｐ−メトキシフェノール［９．６ｍｇ］を加え、Ａｉｒバブリングしながら１２０度で１時間撹拌をした。次いで、３−メタンスルホニルオキシ−１−アダマンチルメタクリレート［９．３ｇ］及びピリジン［３．６ｍＬ］を加え、さらに１２０度で１時間撹拌を行なった。反応溶液を室温まで、冷却した後、トルエン５０ｍＬ、蒸留水１００ｍＬ加え，分液ロートに移し、トルエン層を分離した。この水層をトルエン５０ｍＬで２回抽出した。得られたトルエン層をまとめ、蒸留水１００ｍＬ、０．２ＮのＨＣｌ水溶液１００ｍＬ、飽和食塩水１００ｍＬでそれぞれ一回洗浄した。トルエン層を無水硫酸マグネシウムで乾燥した後、減圧下トルエンを留去した［収量８．６ｇ，収率８０％］。
【００６１】
【化９】
0005636196.tif 000010
【００６２】
・核磁気共鳴スペクトル（溶媒：クロロホルム−ｄ）
１Ｈ−ＮＭＲ（５００ＭＨｚ）：１．６０−２．１０（ｍ，３１Ｈ），４．０８（ｄｄｄ，１Ｈ，Ｊ＝６．１，４．３，１．９Ｈｚ），４．２１−４．３０（ｍ，２Ｈ），４．３６（ｄｄ，１Ｈ，Ｊ＝４．９，２．５Ｈｚ），４．００（ｄｄ，１Ｈ，Ｊ＝１１．３，４．３Ｈｚ），４．６６（ｄｄ，１Ｈ，Ｊ＝７．９，２．７Ｈｚ），５．５５（ｄ，１Ｈ，Ｊ＝４．９Ｈｚ），５．５６（ｓ，１Ｈ），６．１２（ｓ，１Ｈ）
１３Ｃ−ＮＭＲ（１２５ＭＨｚ）：１８．１９，２６．６２，２６．８４，２６．９０，２６．９２，３４．０９，３４．４１，３４．５７，３４．６３，３４．８５，３４．８８，３４．９３，３４．９２，３５．１７，３５．４８，３６．９６，３７．０４，３７．１３，３７．４３，６３．９９，６６．１７，７０．２１，７０．４７，７０．７１，９５．７７，１１１．６５，１１２．５７，１２５．６２，１３６．２４，１６７．３５
【００６３】
・ガスクロマトグラフ−質量分析
３６２（Ｍ＋，０．１％），２７６（４．９％），２１９（２７．１％），１５１（１９．０％），１３４（３３．８％），６９（１００％）
【００６４】
実施例２
・３−［（４−ヒドロキシシクロヘキシル）オキシ］−１−アダマンチルメタクリレートの合成
上記実施例１の１，４−シクロヘキサンジメタノールを１，４−シクロヘキサンジオールに変更した以外は同様にした［収量９．０ｇ，収率９１％］。
【００６５】
【化１０】
0005636196.tif 000011
・核磁気共鳴スペクトル（溶媒：クロロホルム−ｄ）
１Ｈ−ＮＭＲ（５００ＭＨｚ）：１．６０−２．１０（ｍ，３１Ｈ），４．０８（ｄｄｄ，１Ｈ，Ｊ＝６．１，４．３，１．９Ｈｚ），４．２１−４．３０（ｍ，２Ｈ），４．３６（ｄｄ，１Ｈ，Ｊ＝４．９，２．５Ｈｚ），４．００（ｄｄ，１Ｈ，Ｊ＝１１．３，４．３Ｈｚ），４．６６（ｄｄ，１Ｈ，Ｊ＝７．９，２．７Ｈｚ），５．５５（ｄ，１Ｈ，Ｊ＝４．９Ｈｚ），５．５６（ｓ，１Ｈ），６．１２（ｓ，１Ｈ）
１３Ｃ−ＮＭＲ（１２５ＭＨｚ）：１８．１９，２６．６２，２６．８４，２６．９０，２６．９２，３４．０９，３４．４１，３４．５７，３４．６３，３４．８５，３４．８８，３４．９３，３４．９２，３５．１７，３５．４８，３６．９６，３７．０４，３７．１３，３７．４３，６３．９９，６６．１７，７０．２１，７０．４７，７０．７１，９５．７７，１１１．６５，１１２．５７，１２５．６２，１３６．２４，１６７．３５
【００６６】
・ガスクロマトグラフ−質量分析
３３４（Ｍ＋，０．８％），２１９（３０．０％），１５１（１１．３％），１３４（２１．１％），６９（１００％）
【００６７】
実施例３
・３−（４−ヒドロキシフェノキシ）−１−アダマンチルメタクリレート（下記式（３））の合成
上記実施例１の１，４−シクロヘキサンジメタノールをヒドロキノンに変更した以外は同様にした［収量９．０ｇ，収率９３％］。
【００６８】
【化１１】
0005636196.tif 000012
【００６９】
・核磁気共鳴スペクトル（溶媒：クロロホルム−ｄ）
１Ｈ−ＮＭＲ（５００ＭＨｚ）：１．６０−２．１０（ｍ，３１Ｈ），４．０８（ｄｄｄ，１Ｈ，Ｊ＝６．１，４．３，１．９Ｈｚ），４．２１−４．３０（ｍ，２Ｈ），４．３６（ｄｄ，１Ｈ，Ｊ＝４．９，２．５Ｈｚ），４．００（ｄｄ，１Ｈ，Ｊ＝１１．３，４．３Ｈｚ），４．６６（ｄｄ，１Ｈ，Ｊ＝７．９，２．７Ｈｚ），５．５５（ｄ，１Ｈ，Ｊ＝４．９Ｈｚ），５．５６（ｓ，１Ｈ），６．１２（ｓ，１Ｈ）
１３Ｃ−ＮＭＲ（１２５ＭＨｚ）：１８．１９，２６．６２，２６．８４，２６．９０，２６．９２，３４．０９，３４．４１，３４．５７，３４．６３，３４．８５，３４．８８，３４．９３，３４．９２，３５．１７，３５．４８，３６．９６，３７．０４，３７．１３，３７．４３，６３．９９，６６．１７，７０．２１，７０．４７，７０．７１，９５．７７，１１１．６５，１１２．５７，１２５．６２，１３６．２４，１６７．３５
・ガスクロマトグラフ−質量分析
３２８（Ｍ＋，３．５％），２４３（０．５％），２１９（５．５％），１７８（２７．１％），６９（１００％）
【００７０】
実施例４
・重合体の合成「３−｛［４−（２−ヒドロキシエチル）シクロヘキシル］メトキシ｝−１−アダマンチルメタクリレート（下記式（２））の重合」
還流管、誘導撹拌機、ＴＩ管、滴下漏斗をそれぞれ備えた１００ｍＬの４つ口丸底フラスコに、プロピレングリコールモノメチルエーテルアセテート（ＰＧＭＥＡ）８４ｍＬを入れ、撹拌しながら窒素バブリングを行なった（８０ｃｃ／ｍｉｎ、１時間）。３−｛［４−（２−ヒドロキシエチル）シクロヘキシル］メトキシ｝−１−アダマンチルメタクリレート７．６ｇ、２，２’−アゾビス（イソブチロニトリル）（ＡＩＢＮ）３５３ｍｇを加え、８０℃で４時間反応を行なった。反応溶液を室温まで冷却した後、減圧下ＰＧＭＥＡを留去した。得られた粗体を１５ｍＬのテトラヒドロフラン（ＴＨＦ）で溶解させ、メタノール２５０ｍＬへ撹拌しながら滴下した。得られた白色固体をメンブランフィルターでろ過し、ろ物を乾燥した［収量６．５ｇ，収率８６％］。
【００７１】
実施例５
・共重合体の合成
メチルイソブチルケトンに、２，２’−アゾビス（イソ酪酸）ジメチル／下記モノマーＡ／下記モノマーＢ（実施例１で合成した式（１））／下記モノマーＣを重量比で０．１／１．０／１．０／１．０で仕込み、加熱還流下、２時間撹拌した。その後、反応液を大量のメタノールと水の混合溶媒に注いで沈殿させる動作を３回行い精製した。その結果、モノマーＡ：モノマーＢ：モノマーＣの共重合組成（ｍｏｌ）＝２５：４６：２９，重量平均分子量（Ｍｗ）が９３２７，分散度（Ｍｗ／Ｍｎ）２．５６の共重合体を得た。
【００７２】
【化１２】
0005636196.tif 000013
【００７３】
実施例６
・樹脂組成物
実施例５で合成した共重合体に対し、光酸発生剤としてトリフェニルスルホニウムノナフルオロブタンスルホネート５ｗｔ％加え、これらが１０ｗｔ％になるようにプロピレングリコールモノメチルエーテルアセテートで溶解し、レジスト組成物を調製した。
シリコンウエハー上に、調製したレジスト組成物を塗布し、１１０℃で、６０秒間ベークを行い、レジスト膜を形成した。こうして得られたウエハーを波長２４８ｎｍの光により、異なる露光量で数点オープン露光した。露光直後に１１０℃で、６０秒間加熱した後、テトラメチルアンモニウムハイドロオキサイド水溶液（２．３８質量％）で６０秒間現像した。このときの露光量に対する膜厚の変化を図１に示す。
このように、本発明のレジスト膜は、露光量により膜厚変化を起こし、感光性樹脂としての機能を有することを確認できた。
【００７４】
比較例１
上記実施例５のモノマーＢを３−（２−ヒドロキシエトキシ）−１−アダマンチルメタクリレートに変更した以外は同様に反応させた［収量５．０ｇ，収率８５％］。
【００７５】
実施例５及び比較例１で得られたそれぞれのポリマーの５％減量温度（Ｔｄ５）を測定した。結果を表１に示す。尚、測定にはエスアイアイ・ナノテクノロジー株式会社製のＥＸＳＴＡＲ  ＴＧ／ＤＴＡ７２００を使用した。
【００７６】
【表１】
0005636196.tif 000014
【産業上の利用可能性】
【００７７】
本発明のアダマンタン誘導体は、重合性モノマーとして使用でき、本モノマーを構成単位として有する重合体は、フォトレジストとして利用できる。
本発明のアダマンタン誘導体を含有する組成物の硬化物、又はアダマンタン誘導体に由来する繰り返し単位を含む高分子化合物は、光半導体（ＬＥＤ等）、フラットパネルディスプレイ（有機ＥＬ素子等）、電子回路及び光回路（光導波路）用等の封止剤や接着剤、光学通信用レンズ及び光学用フィルム等の光学電子部材等に好適に用いることができる。
【図１】
0005636196.tif 000016